La présente invention concerne la production d'u n matériau nouveau et son application à l'isolation thermique et phonique des bâtiments et ensembles industriels. Il existe actuellement de nombreux matériaux répondant à tout ou partie de l'application revendiquée; ces matériaux sont le plus souvent d'origine organique et issus de la chimie du pétrole ou bien d'origine minérale et obtenus le plus souvent à des températures élevées. Le matériau, objet de la présente invention, est caractérisé par le fait qu'il est d'origine minérale, fabriqué en partie à l'aide de sous-produits industriels, et ce, à très basse température. Le produit, suivant l'invention, est obtenu par la formation d'un gel semicolloidal d'hydroxyde en présence d'une base forte. Le gel colloldal se trouve mélangé à un support qui est le sel de la base utilisée avec comme radical celui du sel de départ ayant donné naissance au précipité d'hydroxyde. Dans notre invention le gel colloidal est obtenu par l'emploi d'un sel d'aluminium de fer ou de chrome. Dans la pratique, nous utilisons des sels d'aluminium et de fer sous la forme de sulfates, ceux-ci constituant actuellement des sous-produits industriels. L'invention, objet du présent brevet, utilise comme base forte de la chaux calcique ou magnésienne. La chaux est utilisée soit sous forme de chaux vive calcique ou magnésienne après hydratation avec excès d'eau dans le processus industriel, soit directement sous forme d'hydroxyde de calcium ou de magnésium, en vue de préparer un lait de chaux par simple mélange de l'hydroxyde avec l'eau. Le mélange chaux-sulfate (d'aluminium ou de fer) est réalisé en milieu dilué à raison de 2/3 de sous-produit sulfaté pour 1/3 de chaux environ. La précipitation de l'hydroxyde d'aluminium ou de fer donne un mélange pâteux qui est filtré sur un feutre absorbant et mis en plaques. Les plaques réalisées ont plusieurs centimètres d'épaisseur, elles sont ensuite séchées dans une étuve, refroidies et conditionnées. Les produits ainsi fabriqués ont une densité apparente inférieure à 0,50 et possèdent un très bon coefficient d'isolation thermique ainsi qu'un bon coefficient d'isolation phonique. Les caractéristiques thermiques et phoniques du matériau, objet de l'invention, varient avec les proportions de produits constitutifs du mélange ainsi qu'avec la teneur en eau du produit fini. Il peut être ajouté en mélange à notre produit, des matériaux ayant un meilleur coefficient d'isolation thermique, sans que la conception générale de l'invention qui vient d'être décrite soit modifiée. REVENDICATIONS 10) Produit et son procédé de fabrication destiné à l'isolation thermique et phonique des bâtiments et ensembles industriels obtenu en premier lieu en phase liquide par mélange de deux eonstituants principaW. 20) Produit suivant revendication 1 se caractéilsant par le fait que l'un de ses constituants principaux est du sulfate d'aluminium ou de fer, ces deux matières étant actuellement des sous-produits industriels. 30) Produit suivant revendication 1 se caractérisant par le fait que le deuxième constituant principal est de la chaux calcique ou magnésienne utilisée soit sous la forme vive : oxyde de calcium ou de magnésium, soit sous la forme hydratée : hydroxyde de calcium ou de magnésium. 40) Produit suivant revendication 1-2-3 se caractérisant par le fait que l'utilisation directe en phase liquide est possible, notamment dans les domaines où l'élimination de l'eau excédentaire sera assurée automatiquement par la chaleur dégagée par I'enjemble à calorifuger. 50) Produit suivant revendication 1-2-3 se caractérisant par le fait que la pâte obtenue par mélange des constituants en phase liquide devra, pour les domaines classiques de l'isolation thermique des Latiments, être filtrée et séchée en étuve avant son utilisation. 64) Produit suivant revendication 1-2-3-4-5, se caractérisant par le fait qu'il pourra être ajouté d'autres matériaux isolants de façon à améliorer le coefficient d'isolation thermique global.